Patent DE-102007051887-B4 (DE)
Title: Diffraktives optisches Element sowie Verwendung eines optischen Klebstoffs zur Herstellung eines solchen
Inventor: SEESSELBERG MARKUS DR
IPC: G02B1/04
Filed: 2007-10-31
Granted: 2023-07-20
Abstract: Diffraktives optisches Element mit
 a) einer ersten Schicht (12) aus einem Material mit einer Brechzahl n 1  (λ);
 b) einer an die erste Schicht (12) angrenzenden zweiten Schicht (14) aus einem Material mit einer Brechzahl n 2  (λ);
 c) einer an der Grenzfläche (16) zwischen der ersten Schicht (12) und der zweiten Schicht (14) ausgebildeten Beugungsstruktur (18), wobei
 d) das Material wenigstens einer der beiden Schichten (12, 14) durch Aushärten eines optischen Klebstoffs erhalten ist, dadurch gekennzeichnet, dass
 e) der optische Klebstoff Bis-[4-(2,3-epoxypropylthio)-phenyl]-sulfid in einer Menge von etwa 20,00 % bis etwa 85,00 % bezogen auf sein Gesamtgewicht umfasst; und/oder
 f) der optische Klebstoff N,N-Diglycidyl-4-glycidyloxyanilin in einer Menge von etwa 24,00 % bis etwa 33,00 % bezogen auf sein Gesamtgewicht umfasst; und/oder 
 g1) der optische Klebstoff als Härter eine oder mehrere der nachfolgenden Verbindungen umfasst: Trimethylhexamethylen-1,6-diamin; Diamino-m-Xylol; Naphthalinmethylamin; Isophorondiamin; und/oder
 g2) der optische Klebstoff als Härter eine der nachfolgenden Verbindungen in den angegebenen Mengen bezogen auf sein Gesamtgewicht umfasst: Trimethylhexamethylen-1,6-diamin in einer Menge von etwa 16,00 % bis etwa 18,50 %; Diamino-m-Xylol in einer Menge von etwa 14,00 % bis etwa 15,00 %, bevorzugt in einer Menge von etwa 14,53 %; Naphthalinmethylamin in einer Menge von etwa 28,00 % bis etwa 29,00 %, bevorzugt in einer Menge von etwa 28,57 %; Isophorondiamin in einer Menge von etwa 13,50 % bis etwa 14,50 %, bevorzugt in einer Menge von etwa 14,06 %; und/oder
 h) der optische Klebstoff mittels elektromagnetischer Strahlung, insbesondere mittels UV-Licht, aushärtbar ist; und
 h1) der optische Klebstoff eine der nachfolgenden Verbindungen in den angegebenen Mengen bezogen auf sein Gesamtgewicht umfasst: Bis-(3,4-epoxycyclohexyl)-Adipat in einer Menge von etwa 55,00 % bis etwa 65,00 %, bevorzugt von etwa 59,00 % bis etwa 61,00 % und nochmals bevorzugt von etwa 59,52 %; Bis-(4-vinylthiophenyl)sulfid in einer Menge von etwa 50,00 % bis etwa 80,00 %, bevorzugt von etwa 56,00 % bis etwa 77,00 % und nochmals bevorzugt von etwa 56,2 % oder etwa 76,34 %; Pentaerythrit-tetra-(3-mercaptopropionat) in einer Menge von etwa 17,00 % bis etwa 45,00 %, bevorzugt von etwa 19,00 % bis etwa 44,00 % und nochmals bevorzugt von etwa 19,85 oder etwa 43,8 %; und/oder
 h2) der optische Klebstoff Polyethylenglycol in einer Menge von etwa 15,00 % bis etwa 20,00 %, bevorzugt von etwa 17,00 % bis etwa 19,00 % und nochmals bevorzugt von etwa 17,86 % bezogen auf sein Gesamtgewicht umfasst; und/oder
 i1) der optische Klebstoff als Photoinitiator eine der nachfolgenden Verbindungen umfasst: Triarylsulfonium-Hexafluoroantimonat; Triarylsulfonium-Hexafluorophosphat; Bis(2,6-dimethoxybenzoyl)-2,4,4-trimethylpentylphosphinoxid; 2-Hydroxy-2-methyl-1-phenyl-propan-1-on; 1-[4-(1-Methylethyl)-phenyl]-2-hydroxy-2-methyl-1-propan-1-on; und/oder
 i2) der optische Klebstoff als Photoinitiator eine der nachfolgenden Verbindungen in den angegebenen Mengen bezogen auf sein Gesamtgewicht umfasst:
 Triarylsulfonium-Hexafluoroantimonat in einer Menge von etwa 2,00 % bis etwa 2,80 %, bevorzugt von etwa 2,25 % bis etwa 2,50 % und nochmals bevorzugt von etwa 2,38 %; ein Gemisch aus 25% Bis(2,6-dimethoxybenzoyl)-2,4,4-trimethylpentylphosphinoxid und 75% 2-Hydroxy-2-methyl-1-phenyl-propan-1-on in einer Menge von etwa 2,50 % bis etwa 4,50 %, bevorzugt von etwa 3,05 % oder etwa 4,0 %; und/oder
 j1) der optische Klebstoff als Haftvermittler eine der nachfolgenden Verbindungen umfasst: 3-Aminopropyltrimethoxysilan; Vinyltrimethoxysilan; 3-Methacryloxypropyltrimethoxysilan oder ein analoges Triethoxysilan; und/oder
 j2) der optische Klebstoff als Haftvermittler eine der nachfolgenden Verbindungen in den angegebenen Mengen bezogen auf sein Gesamtgewicht umfasst: 3-Glycidyloxypropyltrimethoxysilan in einer Menge von etwa 0,70 % bis etwa 2,40 %; 3-Mercaptopropyl-trimethoxysilan in einer Menge von etwa 0,70 % bis etwa 0,80 %, bevorzugt von etwa 0,76 %; und/oder
 k1) der optische Klebstoff als Weichmacher eine der nachfolgenden Verbindungen umfasst: Methylsalicylat; Benzylsalicylat; Hydroxyethylsalicylat; Benzylbenzoat; 1-Phenylnaphthalin; Diisopropylnaphthalin; Isopropylbiphenyl; 2-Trifluormethylbenzylalkohol umfasst; und/oder
 k2) der optische Klebstoff Methylsalicylat in einer Menge von etwa 17,00 % bis 25,00 % bezogen auf sein Gesamtgewicht umfasst.